(57)【特許請求の範囲】
【請求項１】
水酸化ニッケル粉末を含む正極と、負極と、前記正極と前記負極との間に介装されるセパレータと、アルカリ電解液とを具備し、
前記水酸化ニッケルは、Ｘ線粉末回折法による（１０１）面のピーク半価幅が０．８°／２θ（Ｃｕ−Ｋα）以上であり、かつ
前記アルカリ電解液は、水酸化ナトリウム（ＮａＯＨ）、水酸化カリウム（ＫＯＨ）及び水酸化リチウム（ＬｉＯＨ）のトータル規定度が７．５〜９．５Ｎの範囲で、ＮａＯＨの規定度が４．０〜５．０Ｎの範囲で、ＬｉＯＨの規定度が０．５〜１．２Ｎの範囲で、ＫＯＨの規定度が２．５〜３．５Ｎであり、かつＮａＯＨが主成分である組成を有することを特徴とするアルカリ二次電池。
【発明の詳細な説明】
【０００１】
【発明の属する技術分野】
本発明は、アルカリ二次電池に関し、特にアルカリ電解液を改良したアルカリ二次電池に係わる。
【０００２】
【従来の技術】
アルカリ二次電池は、ニッケル正極と負極との間に合成樹脂繊維製セパレータを介装して作製された電極群を例えば水酸化カリウムからなるアルカリ電解液と共に容器内に収納した構造を有する。前記ニッケル正極は、水酸化ニッケル粉末と、例えばコバルト酸化物のようコバルト化合物や金属コバルトなどの導電剤と、結着剤と、水を混練してペーストを調製した後、前記ペーストを例えば三次元スポンジ状金属多孔体や金属繊維マット等の耐アルカリ性金属多孔体に充填することにより製造される。
【０００３】
しかしながら、前述した構成の二次電池を高温で充電すると、下記（１）式に示す前記正極の水酸化ニッケル粉末の充電反応および下記（２）式に示す酸素ガス発生反応に関与する電位の差が小さくなる。その結果、充電時の充電電圧が前記（２）式の酸素ガス発生反応に食われるため、前記正極の充電効率が低下するという問題点があった。
【０００４】
0003925963.tif 000002
このようなことから、前記水酸化ニッケル粉末に数％のカドミウム又は亜鉛を含有させたり、前記アルカリ電解液に水酸化リチウムを添加したりすることが行われている。しかしながら、これらの方法では高温状態における正極の充電効率を十分に向上させることは困難であった。
【０００５】
【発明が解決しようとする課題】
本発明は、実用的なサイクル時の容量維持率（サイクル寿命）を保持しつつ、高温状態での充電効率が向上され、十分な実容量（放電容量）を有するアルカリ二次電池を提供しようとするものである。
【０００６】
【課題を解決するための手段】
本発明によれば、水酸化ニッケル粉末を含む正極と、負極と、前記正極と前記負極との間に介装されるセパレータと、アルカリ電解液とを具備し、
前記水酸化ニッケルは、Ｘ線粉末回折法による（１０１）面のピーク半価幅が０．８°／２θ（Ｃｕ−Ｋα）以上であり、かつ
前記アルカリ電解液は、水酸化ナトリウム（ＮａＯＨ）、水酸化カリウム（ＫＯＨ）及び水酸化リチウム（ＬｉＯＨ）のトータル規定度が７．５〜９．５Ｎの範囲で、ＮａＯＨの規定度が４．０〜５．０Ｎの範囲で、ＬｉＯＨの規定度が０．５〜１．２Ｎの範囲で、ＫＯＨの規定度が２．５〜３．５Ｎであり、かつＮａＯＨが主成分である組成を有することを特徴とするアルカリ二次電池が提供される。
【０００８】
【発明の実施の形態】
以下、本発明のアルカリ二次電池を図１を参照して説明する。
有底円筒状の容器１内には、正極２とセパレータ３と負極４とを積層してスパイラル状に捲回することにより作製された電極群５が収納されている。前記負極４は、前記電極群５の最外周に配置されて前記容器１と電気的に接触している。アルカリ電解液は、前記容器１内に収容されている。中央に孔６を有する円形の第１の封口板７は、前記容器１の上部開口部に配置されている。リング状の絶縁性ガスケット８は、前記封口板７の周縁と前記容器１の上部開口部内面の間に配置され、前記上部開口部を内側に縮径するカシメ加工により前記容器１に前記封口板７を前記ガスケット８を介して気密に固定している。正極リード９は、一端が前記正極２に接続、他端が前記封口板７の下面に接続されている。帽子形状をなす正極端子１０は、前記封口板７上に前記孔６を覆うように取り付けられている。ゴム製の安全弁１１は、前記封口板７と前記正極端子１０で囲まれた空間内に前記孔６を塞ぐように配置されている。中央に穴を有する絶縁材料からなる円形の押え板１２は、前記正極端子１０上に前記正極端子１０の突起部がその押え板１２の前記穴から突出されるように配置されている。外装チューブ１３は、前記押え板１２の周縁、前記容器１の側面及び前記容器１の底部周縁を被覆している。
【０００９】
次に、前記正極２、負極４、セパレータ３および電解液について説明する。
１）正極２
この正極２は、Ｘ線粉末回折法による（１０１）面のピーク半価幅が０．８゜／２θ（Ｃｕ−Ｋα）以上の水酸化ニッケル粉末、導電剤、結着剤および水を含むペーストを調製し、前記ペーストを耐アルカリ性金属多孔体に充填し、これを乾燥、加圧成形した後、所望のサイズに切断することにより作製される。
【００１０】
前記水酸化ニッケル粉末としては、例えば単一の水酸化ニッケル粉末、または亜鉛および／またはコバルトが金属ニッケルと共沈された水酸化ニッケル粉末を用いることができる。後者の水酸化ニッケル粉末を含む正極は、高温状態における充電効率を更に向上することが可能になる。
【００１１】
前記水酸化ニッケル粉末の粉末Ｘ線回折法による（１０１）面のピークの半価幅を規定したのは、次のような理由によるものである。前記半価幅を０．８°／２θ（Ｃｕ−Ｋα）未満にすると、この水酸化ニッケル粉末を含む正極を備えたアルカリ二次電池は、後述するアルカリ電解液との関係で充放電効率が低下する。この充放電効率の低下は、高温域のみならず、低温域においても生じる。より好ましい水酸化ニッケル粉末の粉末Ｘ線回折法による（１０１）面のピークの半価幅は、０．９〜１．０゜／２θ（Ｃｕ−Ｋα）である。
【００１２】
前記導電剤としては、例えば一酸化コバルト、三酸化二コバルト、水酸化コバルト等のコバルト化合物を挙げることができる。
前記結着剤としては、例えばポリテトラフルオロエチレン、カルボキシメチルセルロース、メチルセルロース、ポリアクリル酸ナトリウム、ポリビニルアルコールを挙げることができる。
【００１３】
前記耐アルカリ性金属多孔体としては、例えばニッケル、ステンレス等の金属や、ニッケルメッキが施された樹脂などからなるスポンジ状、繊維状、フェルト状の多孔質構造を有するものを挙げることができる。
【００１４】
２）負極４
この負極４は、負極活物質、導電材、結着剤および水と共に混練してペーストを調製し、前記ペーストを導電性基板に充填し、乾燥した後、成形することにより製造される。
【００１５】
前記負極活物質としては、例えば金属カドミウム、水酸化カドミウムなどのカドミウム化合物、水素等を挙げることができる。水素のホスト・マトリックスとしては、例えば、水素吸蔵合金を挙げることができる。
【００１６】
中でも、前記水素吸蔵合金は、前記カドミウム化合物を用いた場合よりも二次電池の容量を向上できるため、好ましい。前記水素吸蔵合金は、格別制限されるものではなく、電解液中で電気化学的に発生させた水素を吸蔵でき、かつ放電時にその吸蔵水素を容易に放出できるものであればよい。例えば、ＬａＮｉ5 、ＭｍＮｉ5 （Ｍｍはミッシュメタル）、ＬｍＮｉ5 （ＬｍはＬａを含む希土類元素から選ばれる少なくとも一種）、これら合金のＮｉの一部をＡｌ、Ｍｎ、Ｃｏ、Ｔｉ、Ｃｕ、Ｚｎ、Ｚｒ、Ｃｒ、Ｂのような元素で置換した多元素系のもの、またはＴｉＮｉ系、ＴｉＦｅ系のものを挙げることができる。特に、一般式ＬｍＮｉw Ｃｏx Ｍｎy Ａｌz （原子比ｗ，ｘ，ｙ，ｚの合計値は５．００≦ｗ＋ｘ＋ｙ＋ｚ≦５．５０である）で表される組成の水素吸蔵合金は充放電サイクルの進行に伴う微粉化を抑制して充放電サイクル寿命を向上できるための好適である。
【００１７】
前記導電材としては、例えばカーボンブラック、黒鉛等を挙げることができる。
前記結着剤としては、例えばポリアクリル酸ソーダ、ポリアクリル酸カリウムなどのポリアクリル酸塩、ポリテトラフルオロエチレン（ＰＴＦＥ）などのフッ素系樹脂、またはカルボキシメチルセルロース（ＣＭＣ）等を挙げることができる。
【００１８】
前記導電性基板としては、例えばパンチドメタル、エキスパンデッドメタル、穿孔剛板、ニッケルネットなどの二次元基板や、フェルト状金属多孔体や、スポンジ状金属多孔体などの三次元基板を挙げることができる。
【００１９】
３）セパレータ３
このセパレータ３としては、例えば、ポリアミド繊維製不織布、ポリエチレンやポリプロピレンなどのポリオレフィン繊維製不織布に親水性官能基を付与したものを挙げることができる。
【００２０】
４）アルカリ電解液
このアルカリ電解液は、２．０〜６．０Ｎの水酸化カリウム（ＫＯＨ）、２．０〜５．０Ｎの水酸化ナトリウム（ＮａＯＨ）および０．５〜１．５Ｎの水酸化リチウム（ＬｉＯＨ）からなる組成を有する。
【００２１】
前記ＫＯＨ、ＮａＯＨおよびＬｉＯＨからなるアルカリ電解液において、前記電解液中のＮａＯＨ、ＬｉＯＨの規定度（Ｎ）、特にＬｉＯＨの規定度が高いほど、前述した（２）式の酸素発生電位が高くなって高温充電効率を向上できる。一方、前記電解液中のＫＯＨの規定度（Ｎ）が高いほど、前記電解液を含むアルカリ二次電池のサイクル時の容量維持率が向上される。以下にＫＯＨ、ＮａＯＨおよびＬｉＯＨの規定度を限定した理由について述べる。
【００２２】
［ＫＯＨ］
このＫＯＨは、電解液の導電性を高めるために用いられる。ＫＯＨを２．０Ｎ未満にすると、電解液の導電性が低下してこの電解液を備える二次電池のサイクル時の容量維持率が低下する。一方、ＫＯＨが６．０Ｎを越えると前記ＫＯＨに対する添加成分であるＮａＯＨ、ＬｉＯＨの電解液中への溶解量が低下する、つまりそれらアルカリ成分の規定度が相対的に低下して高温充電効率が低下する。より好ましいＫＯＨの規定度（Ｎ）は２．５〜５．５である。
【００２３】
［ＮａＯＨ］
このＮａＯＨは、高温充電時における前述した（２）式に示す酸素発生電圧を高める作用をなす。ＮａＯＨを２．０Ｎ未満にすると高温充電効率の向上化を発揮できなくなる。一方、ＮａＯＨが５．０Ｎを越えると電解液中のＫＯＨの規定度が相対的に低下して電解液の導電性が下がる。より好ましいＮａＯＨの規定度（Ｎ）は３．０〜５．０である。
【００２４】
［ＬｉＯＨ］
このＬｉＯＨは、高温充電時における前述した（２）式に示す酸素発生電圧をＮａＯＨよりさらに高める作用をなす。ＬｉＯＨを０．５Ｎ未満にすると高温充電効率を向上化が困難になる。一方、ＬｉＯＨが１．５Ｎを越えると電解液中のＫＯＨの規定が相対的に低下して電解液の導電性が下がる。さらに、ＬｉＯＨは比較的溶解度が低いため、１．５Ｎを越える溶解は困難であり、また低温域で析出する可能性がある。より好ましいＬｉＯＨの規定度（Ｎ）は０．５〜１．２である。
【００２５】
前記ＫＯＨ、ＮａＯＨおよびＬｉＯＨのトータル規定度は、７．５〜９．５Ｎにすることが好ましい。トータル規定度を７．５Ｎ未満にすると、充放電効率が低下する恐れがある。一方、トータル規定度が９．５Ｎを越えるとサイクル特性が低下する恐れがある。
【００２６】
また、とくに高温環境下で使用される電池においては、充電効率及び自己放電特性が特に重要視されるため、前記アルカリ電解液の中でもＮａＯＨを主体とするものを用いることが好ましい。ここで、ＮａＯＨが主成分である組成の電解液とは、ＮａＯＨ、ＫＯＨ及びＬｉＯＨのうちＮａＯＨの規定度が最も高い電解液のことを意味する。
【００２７】
この電解液としては、ＮａＯＨ、ＫＯＨ及びＬｉＯＨのトータル規定度が７．５〜９．５Ｎの範囲で、かつＮａＯＨの規定度が４．０〜５．０Ｎの範囲で、ＬｉＯＨの規定度が０．５〜１．２Ｎの範囲である組成を有するものが好ましい。
【００２８】
特に高温環境下で使用される電池においては前記電解液のＮａＯＨの規定度を４．０Ｎ未満にすると、充電効率及び自己放電特性の向上化をより効果的に発揮できなくなる恐れがある。一方、ＮａＯＨの規定度が５．０Ｎを越えると、電解液の導電性が低下する。
【００２９】
特に高温環境下で使用される電池においては前記電解液のＬｉＯＨの規定度を０．５Ｎ未満にすると、充電効率及び自己放電特性の向上化を発揮できなくなる恐れがある。一方、ＬｉＯＨの規定度が１．２Ｎを越えると、電解液の導電性が著しく低下してサイクル時の容量維持率が低下する恐れがある。より好ましいＬｉＯＨの規定度（Ｎ）は、０．７〜１．１である。
【００３０】
以上説明した本発明に係わるアルカリ二次電池によれば、Ｘ線粉末回折法による（１０１）面のピーク半価幅が０．８゜／２θ（Ｃｕ−Ｋα）以上である水酸化ニッケル粉末を含む正極と、２．０〜６．０Ｎの水酸化カリウム、２．０〜５．０Ｎの水酸化ナトリウムおよび０．５〜１．５Ｎの水酸化リチウムからなる組成を有するアルカリ電解液を備えることによって、実用的なサイクル時の容量維持率を保持しつつ、高温充電効率を向上することができる。
【００３１】
すなわち、Ｘ線粉末回折法による（１０１）面のピーク半価幅が特定の値を有する水酸化ニッケル粉末を含む正極と、ＫＯＨ、ＮａＯＨおよびＬｉＯＨからなり、それらアルカリ成分の規定度を特定したアルカリ電解液を備えることによって、高温状態の充電時における前記正極の酸素過電圧を高くすることができる。その結果、高温状態において前述した（１）式に示す前記水酸化ニッケル粉末の充電反応を優先的に進行させることができるため、ＮｉＯＯＨの生成量が増加して前記正極の充電効率を向上させることができる。したがって、実用的なサイクル時の容量維持率を保持し、かつ実容量（放電容量）の高いアルカリ二次電池を提供できる。
【００３２】
また、前記電解液のうちＮａＯＨが主成分である組成の電解液は、とくに高温環境下で使用されるアルカリ二次電池の充電効率及び自己放電特性の双方をより効果的に改善することができる。
【００３３】
すなわち、ＮａＯＨを主成分にすることによって、高温状態の充電時における前記正極の酸素過電圧をさらに高くすることができるため、前記正極の充電効率を大幅に向上させることができる。また、（１）ＮａＯＨが主成分であるために前記電解液は導電率が低いこと、及び（２）前記電解液と前記正極を備えた二次電池における前記正極に存在するコバルト形態との関係等に起因して前記二次電池の自己放電が抑制されるものと推測される。なお、前記電解液中の水酸化リチウムの規定度を高くすると、前記電解液の導電率がさらに低くくなるため、さらなる自己放電特性の改善を期待できる。
【００３４】
従って、２．０〜６．０Ｎの水酸化カリウム、２．０〜５．０Ｎの水酸化ナトリウムおよび０．５〜１．５Ｎの水酸化リチウムからなり、かつ前記水酸化ナトリウムが主成分であるアルカリ電解液を備えたアルカリ二次電池は、実用的なサイクル時の容量維持率を確保しつつ、高温環境下における充電効率並びに自己放電特性をより効果的に改善することができる。
【００３５】
【実施例】
以下、本発明の実施例を図面を参照して詳細に説明する。
実施例１
まず、Ｘ線粉末回折法による（１０１）面のピーク半価幅が０．９５゜／２θ（Ｃｕ−Ｋα）である水酸化ニッケル粉末９０重量部および一酸化コバルト粉末１０重量部からなる混合粉末にカルボキシメチルセルロース０．３重量％およびポリテトラフルオロエチレン２．０重量％を添加し、さらにこの混合物に水３５重量％を添加、混練してペーストを調製した。このペーストを耐アルカリ性金属多孔体としての多孔度９５％のニッケルメッキ繊維基板に充填し、乾燥した後、ローラプレスして圧延成形することにより正極を作製した。
【００３６】
また、ＬａＮｉ4.0 Ｃｏ0.4 Ｍｎ0.3 Ａｌ0.3 の組成からなる水素吸蔵合金粉末９５重量部にポリテトラフルオロエチレン粉末３重量部と、カーボン粉末１重量部と、結着剤としてカルボキシメチルセルロースを１重量部添加し、水５０重量部と共に混合することによって、ペーストを調製した。このペーストをニッケル製ネットに塗布、乾燥した後、加圧成形することによって水素吸蔵合金負極を作製した。
【００３７】
次いで、前記正極と前記負極との間にポリプロピレン製不織布からなるセパレータを介装して渦巻状に捲回して電極群を作製した。これらの電極群と下記表１〜表５に示す組成のアルカリ電解液を有底円筒状容器に収納して前述した図１に示す構造を有する４／３Ａサイズ（理論容量；２８００ｍＡｈ）の２２種の円筒形ニッケル水素二次電池を組み立てた。
【００３８】
【表１】
0003925963.tif 000003
【００３９】
【表２】
0003925963.tif 000004
【００４０】
【表３】
0003925963.tif 000005
【００４１】
【表４】
0003925963.tif 000006
【００４２】
【表５】
0003925963.tif 000007
【００４３】
得られた各二次電池について、まず２５℃で１Ｃ、−ΔＶ制御（１０ｍＶのカットオフ電圧）充電、２５℃、１Ｃ、１カット放電を行ない、常温（２５℃）充電における基準容量の確認を行ない、しかる後に６０℃で、１Ｃ、−ΔＶ制御（１０ｍＶのカットオフ電圧）充電、２５℃、１Ｃ、１カット放電を行ない、６０℃における容量の確認を行ない、前述の常温（２５℃）基準容量との比率を算出することによって充電効率（％）を測定した。その結果を図２に示す。なお、図２中の電解液はトータル規定度が８．５Ｎであり、ＫＯＨ濃度は図２中の任意の点におけるＮａＯＨ濃度とＬｉＯＨ濃度の和を８．５Ｎから差し引いた値で示される。
【００４４】
また、得られた各二次電池について２５℃、１Ｃ、−ΔＶ充電、１Ｃ、１Ｖカット放電で４００サイクルの充放電を行い、このサイクル数での初期容量に対する容量維持率（％）を求めた。その結果を図３に示す。なお、図３中の電解液はトータル規定度が８．５Ｎであり、ＫＯＨ濃度は図３中の任意の点におけるＮａＯＨ濃度とＬｉＯＨ濃度の和を８．５Ｎから差し引いた値で示される。
【００４５】
図２から明らかなように、ＫＯＨ、ＮａＯＨおよびＬｉＯＨの系で、アルカリ成分のトータル規定度を一定（この場合、８．５Ｎ）としたアルカリ電解液を備えた二次電池のうち、ＬｉＯＨおよびＮａＯＨの規定度が大きいアルカリ電解液を有する二次電池ほど、高温充電効率が向上されることがわかる。
【００４６】
また、図３から明らかなようにＫＯＨ、ＮａＯＨおよびＬｉＯＨの系で、アルカリ成分のトータル規定度を一定（この場合、８．５Ｎ）としたアルカリ電解液を備えた二次電池のうち、ＬｉＯＨおよびＮａＯＨの規定度が小さい、つまりＫＯＨの規定度が大きいアルカリ電解液を有する二次電池ほど、サイクル時の容量維持率が高いことがわかる。
【００４７】
したがって、図２の高温充電効率および図３のサイクル時の容量維持率の関係からＫＯＨ、ＮａＯＨおよびＬｉＯＨの系で、アルカリ成分のトータル規定度が例えば８．５Ｎと一定で、ＬｉＯＨが０．５〜１．５Ｎ、ＮａＯＨが２．０〜５．０Ｎ（好ましくは３〜５．０Ｎ）、ＫＯＨがトータル規定度からＬｉＯＨおよびＮａＯＨを引いた規定度であるアルカリ電解液を備えた二次電池は、実用的なサイクル時の容量維持率を保持しつつ、高温充電効率が向上されることがわかる。
【００４８】
（参照例）
正極の活物質である水酸化ニッケル粉末として、Ｘ線粉末回折法による（１０１）面のピーク半価幅が０．７゜／２θ（Ｃｕ−Ｋα）であるものを用い、アルカリ電解液としてＬｉＯＨ１．０Ｎ、ＮａＯＨ３．０Ｎ、ＫＯＨ４．５Ｎの組成のものを用いた以外、前述した実施例１と同様で図１に示す構造を有する４／３Ａサイズ（理論容量；２８００ｍＡｈ）の円筒形ニッケル水素二次電池を組み立てた。
【００４９】
得られた二次電池について、実施例１と同様な条件で高温充電効率およびサイクル時の容量維持率を調べた。その結果、充電効率は５３％、サイクル時の容量維持率は６０％であった。したがって、電解液組成が本発明と同じであるものの、Ｘ線粉末回折法による（１０１）面のピーク半価幅が０．７゜／２θである活物質を含む正極を参照例の二次電池は、同半価幅が０．８゜／２θ（Ｃｕ−Ｋα）以上の水酸化ニッケル粉末を含む正極を備えた本発明の二次電池に比べて充放電効率、サイクル時の容量維持率が共に劣ることがわかる。
【００５０】
（実施例２）
前述した表４に示すＮｏ．１２〜１５のアルカリ電解液を備えるアルカリ二次電池について、高温環境下における自己放電特性を測定した。
【００５１】
＜比較例の二次電池の組み立て＞
アルカリ電解液としてＬｉＯＨ１．０Ｎ、ＫＯＨ７．０Ｎの組成のものを用いた以外、前述した実施例１と同様で図１に示す構造を有する４／３Ａサイズ（理論容量；２８００ｍＡｈ）の円筒形ニッケル水素二次電池を組み立てた。
【００５２】
＜高温環境下における自己放電率の測定＞
Ｎｏ．１２〜１５及び比較例の二次電池について、２５℃、１Ｃ、−ΔＶ制御（１０ｍＶのカットオフ電圧）充電、２５℃、１Ｃ、１Ｖカット放電を行ない、常温（２５℃）充電における基準容量の確認を行ない、しかる後に２５℃で、１Ｃ、−ΔＶ制御（１０ｍＶのカットオフ電圧）充電、４５℃で２週間貯蔵後、２５℃、１Ｃ、１Ｖカット放電を行ない、高温環境下での貯蔵後における保持容量の確認を行なった。前述の常温（２５℃）基準容量と得られた保持容量との差を前記基準容量で除することにより自己放電率（％）を算出し、その結果を下記表６に示す。
【００５３】
【表６】
0003925963.tif 000008
【００５４】
表６から明らかなように、Ｎｏ．１２〜１５の二次電池は、比較例に比べて自己放電率が低いことがわかる。中でも、ＮａＯＨを主体とする組成のアルカリ電解液を備えたＮｏ．１３〜１５の二次電池は、ＫＯＨを主体とする電解液を備えたＮｏ．１２の二次電池に比べて高温環境下で貯蔵した際の自己放電を抑制できることがわかる。
【００５５】
従って、表６の自己放電率、図２の高温充電効率及び図３のサイクル時の容量維持率の関係から、ＫＯＨ、ＮａＯＨおよびＬｉＯＨの系で、アルカリ成分のトータル規定度が例えば８．５Ｎと一定で、ＬｉＯＨが０．５〜１．５Ｎ、ＮａＯＨが２．０〜５．０Ｎ、ＫＯＨがトータル規定度からＬｉＯＨおよびＮａＯＨを引いた規定度であるアルカリ電解液のうち、ＮａＯＨが主成分であるアルカリ電解液を備えたアルカリ二次電池は、実用的なサイクル時の容量維持率を保持しつつ、高温環境下で使用される場合の充電効率と自己放電特性をより効果的に改善できることがわかる。
【００５６】
【発明の効果】
以上詳述したように本発明によれば、実用的なサイクル時の容量維持率を保持しつつ、高温充電効率が向上される実容量（放電容量）の高いアルカリ二次電池を提供することができる。
【図面の簡単な説明】
【図１】本発明に係るアルカリ二次電池を示す斜視図。
【図２】本発明の実施例におけるアルカリ電解液の組成と充電効率との関係を示す特性図。
【図３】本発明の実施例におけるアルカリ電解液の組成とサイクル時の容量維持率との関係を示す特性図。
【符号の説明】
１…容器、２…正極、３…セパレータ、４…負極、７…封口板、８…絶縁ガスケット。
【図１】
0003925963.tif 000009
【図２】
0003925963.tif 000010
【図３】
0003925963.tif 000011